Фарфоровая масса
PORCELAIN MASS

Изобретение относится к производству фарфора, который может быть использован для изготовления изделий бытового и декоративно-художественного назначения.
Известна фарфоровая масса следующего состава, мас. %: глина 10,0; каолин 45,0; полевой шпат 35,0; кварц 10,0; борацит (борсодержащий компонент) 1,0-4,0 [1].
Задачей изобретения является снижение температуры обжига фарфора.
Технический результат достигается тем, что фарфоровая масса, содержащая каолин, полевой шпат, кварц, боросодержащий компонент, в качестве боросодержащего компонента включает буру и дополнительно - фосфат кальция, причем компоненты находятся при следующем соотношении, мас. %: каолин 48,0-50,5; полевой шпат 27,0-31,0; кварц 10,0-15,0; бура 1,0-1,5; фосфат кальция 6,0-10,0.
В таблице приведены составы фарфоровой массы.
2
2
2
3
2
3
2
2
3
2
3
2
2
Для приготовления массы может быть использован, например, каолин Просяновского месторождения, характеризующийся следующим химическим составом, мас. %: SiO 46,02-46,5; TiO 0,47-0,52; AlO 38,69-40,17; FeO 0,55-0,92; СаО 0,05-0,19; п.п.п. 13,34-13,97; полевой шпат Енского месторождения, характеризующийся следующим химическим составом, мас. %: SiO 68,6; AlO 18,32; FeO 0,08; СаО 0,76; MgO 0,09; KO 9,35; NaO 2,24; п.п.п. 0,46.
Компоненты дозируют в требуемых количествах, загружают в шаровую мельницу, заливают воду и проводят измельчение компонентов в течение 6-10 часов. Степень измельчения готового шликера должна соответствовать остатку не более 2% на сите 0056. Обезвоживание суспензии до получения коржей с влажностью 20-25% производят на фильтрах-прессах периодического действия (в качестве фильтровальных полотен могут быть использованы ткани из синтетического волокна). Обезвоженную массу проминают в вакуум-прессах, после чего ей дают вылежаться в массохранилище в условиях повышенной влажности не менее 10 сут.
Из полученной фарфоровой массы пластическим способом формуют изделия, которые сушат до влажности не более 6% и при температуре 930-960°C проводят первый обжиг, а при температуре 1200-1320°C - второй (политой) обжиг.
Источники информации:
1. DE 918254, 1954.